СИСТЕМЫ ВЫДЕЛЕНИЯ ФТОРА И СПОСОБЫ ВЫДЕЛЕНИЯ ФТОРА

1. Способ выделения фтора, включающий:
x
y
загрузку смеси, содержащей фторид урана (UF, где x и y являются целыми числами), и окислитель, в реакционный сосуд со сплошным основанием и проемом, обращенным в сторону от основания;
нагрев смеси, содержащей фторид урана и окислитель в реакционном сосуде;
образование по меньшей мере одного оксида урана и нерадиоактивного газообразного продукта из нагретой смеси; и
регулирование толщины слоя смеси в реакционном сосуде для достижения требуемого выхода реакции и/или требуемой скорости реакции нерадиоактивного газообразного продукта.
2
2. Способ выделения фтора по п.1, дополнительно включающий пропускание газа, содержащего кислород (O) через ввод реакционного сосуда с загрузкой смеси, в котором
4
2
загрузка смеси, содержащей фторид урана и окислитель, включает загрузку смеси, содержащей тетрафторид урана (UF) и диоксид германия (GeO), в реакционный сосуд с полукруглым поперечным сечением;
4
2
2
нагрев смеси включает нагрев смеси, содержащей тетрафторид урана (UF) и диоксид германия (GeO) в реакционном сосуде при пропускании газа, содержащего кислород (O), через ввод реакционного сосуда для взаимодействия тетрафторида урана с диоксидом германия следующим образом:
4
2
2
3
8
4
3UF+3GeO+O→UO+3GeF
2
регулирование толщины слоя смеси в реакционном сосуде включает регулирование толщины слоя смеси в реакционном сосуде и скорость потока газа, содержащего кислород (O), для достижения выхода реакции, равного по меньшей мере 90%, толщиной не более около 0,25 дюйма от основания реакционного сосуда обычно полукруглого поперечного сечения.
2
3. Способ выделения фтора по п.1, дополнительно включающий пропускание газа, содержащего кислород (O), через ввод реакционного сосуда с загрузкой смеси.
2
4. Способ выделения фтора по п.1, дополнительно включающий пропускание газа, содержащего кислород (O), через поверхность смеси в реакционном сосуде в направлении, в основном параллельном поверхности смеси.
5. Способ выделения фтора по п.1, дополнительно включающий:
2
пропускание газа, содержащего кислород (O) через поверхность смеси в реакционном сосуде; и
2
причем регулирование толщины слоя смеси включает регулирование толщины слоя смеси в реакционном сосуде и скорости потока газа, содержащего кислород (O), для достижения требуемого выхода реакции и/или требуемой скорости реакции нерадиоактивного газообразного продукта.
6. Способ выделения фтора по п.1, в котором регулирование толщины слоя смеси включает регулирование толщины слоя смеси для достижения требуемого выхода реакции, равного по меньшей мере 90% тетрафторида германия в нерадиоактивном газообразном продукте.
7. Способ выделения фтора по п.1, в котором регулирование толщины слоя смеси включает регулирование толщины слоя смеси для достижения требуемого выхода реакции, равного по меньшей мере 90% тетрафторида германия в нерадиоактивном газообразном продукте, с толщиной, менее или равной около 0,25 дюйма от основания реакционного сосуда обычно полукруглого поперечного сечения.
8. Способ выделения фтора из фторида урана, включающий:
4
2
2
3
2
загрузку смеси, содержащей тетрафторид урана (UF) и реагент для выделения фтора, в реакционный сосуд, причем реагент для выделения фтора содержит по меньшей мере один из оксида германия (GeO), диоксида германия (GeO), кремния (Si), триоксида бора (BO) и диоксида кремния (SiO);
4
выделение фтора из тетрафторида урана (UF) в смеси с реагентом для выделения фтора с получением газообразного продукта из нагретой смеси, причем газообразный продукт не содержит соединений урана; и
выбор толщины слоя смеси в реакционном сосуде, на основе требуемого выхода реакции и/или требуемой скорости реакции газообразного продукта.
2
9. Способ выделения фтора по п.8, дополнительно включающий пропускание газа, содержащего кислород (O), через открытую поверхность смеси, загруженной в реакционный сосуд.
2
10. Способ выделения фтора по п.8, дополнительно включающий пропускание газа, содержащего кислород (O), через открытую поверхность смеси, загруженной в реакционный сосуд в направлении в основном параллельно открытой поверхности смеси.
11. Способ выделения фтора по п.8, дополнительно включающий:
2
пропускание газа, содержащего кислород (O), через открытую поверхность смеси, загруженной в реакционный сосуд; и
2
регулирование скорости потока газа, содержащего кислород (O) для достижения требуемого выхода реакции газообразного продукта.
12. Способ выделения фтора по п.8, в котором выбор толщины слоя смеси включает выбор толщины слоя смеси, менее или равной около 0,25 дюйма от основания реакционного сосуда в основном полукруглого поперечного сечения.
13. Способ выделения фтора из фторида урана, включающий:
4
4
2
2
3
2
загрузку смеси, содержащей по меньшей мере тетрафторид урана (UF) и/или тетрафторида урана (UF) и реагент для выделения фтора, в реакционный сосуд, причем реагент для выделения фтора содержит по меньшей мере один из оксида германия (GeO), диоксида германия (GeO), кремния (Si), триоксида бора (BO) и диоксида кремния (SiO);
2
пропускание газа, содержащего кислород (O), через открытую поверхность смеси, загруженной в реакционный сосуд;
2
нагрев смеси для получения газообразного продукта при пропускании газа, содержащего кислород (O), через открытую поверхность смеси, газообразного продукта, не содержащего соединения урана; и
2
регулирование скорости потока газа, содержащего кислород (O), для достижения требуемого выхода и/или требуемой скорости реакции газообразного продукта.
2
14. Способ выделения фтора по п.8, дополнительно включающий проникновение газа, содержащего кислород (O), внутрь смеси в реакционном сосуде.
2
2
15. Способ выделения фтора по п.8, в котором пропускание газа, содержащего кислород (O), включает пропускание газа, содержащего кислород (O), через открытую поверхность смеси, загруженной в реакционный сосуд в направлении в основном параллельно открытой поверхности смеси.
4
16. Способ выделения фтора по п.8, в котором нагрев смеси для получения газообразного продукта включает превращение тетрафторида урана (UF) по меньшей мере в один диоксид урана.